БЕТОННАЯ СМЕСЬ ДЛЯ ИЗГОТОВЛЕНИЯ ВСТАВОК К ЮВЕЛИРНЫМ ИЗДЕЛИЯМ
CONCRETE MIX FOR JEWELRY INSERTS MANUFACTURING

Изобретение относится к изготовлению бетонных смесей, пригодных для изготовления вставок, заменяющих «камень» в ювелирных изделиях (колье, кулонах, брошах и др.).
Известны бетонные смеси, включающие минеральное вяжущее (цемент), природный заполнитель (отходы обработки мрамора, гранита, слюды), воду [1]. Такие смеси не пригодны для использования в ювелирной промышленности.
Известна бетонная смесь для изготовления вставок к ювелирным изделиям, содержащая, мас.%: белый портландцемент - 15-65, заполнитель - отходы обработки гематита, и/или лазурита, и/или малахита, и/или авантюрина, и/или чароита, и/или яшмы, и/или змеевика, и/или оникса - 5-75, вода 10-30 [2]. Такие смеси предназначены для использования в ювелирной промышленности, но их шлифуемость недостаточна.
Задача изобретения состоит в повышении шлифуемости изделий из бетонной смеси.
Технический результат достигается тем, что в бетонной смеси для изготовления вставок к ювелирным изделиям, включающей белый цемент, заполнитель - отходы обработки и воду, использованы отходы обработки амазонита фракций 1-2 мм и 3-5 мм, при следующем соотношении компонентов, мас.%: белый цемент - 30-40; указанные отходы фракции 1-2 мм - 7-20; указанные отходы фракции 3-5 мм - 13-40; вода - 15-20.
Бетонная смесь для изготовления вставок к ювелирным изделиям дополнительно содержит пигмент - изумрудную зелень в количестве 0,3-0,4 мас.%.
Предлагаемые составы бетонной смеси приведены в таблице
Компоненты
Содержание, мас.% в составах
1
2
3
4
5
6
Высококачественный белый цемент
30
30
30
40
40
40
Отходы обработки амазонита: фракции 1-2 мм
42
37,7
37
27
19,6
22
фракции 3-5 мм
13
17
18
13
20
18
Изумрудная зелень
-
0,3
-
-
0,4
-
Вода
15
15
15
20
20
20
Получение бетонной смеси и вставок из нее, пригодных для использования в ювелирной промышленности, осуществляют следующим образом.
Подготавливают бетонную смесь (например, состав 2). Для этого отходы обработки амазонита промывают от пыли и загрязнений, сушат, измельчают (дробят) и рассеивают на фракции. Дозируют высококачественный белый цемент.
В металлической (из нержавеющей стали) чаше цемент смешивают с отходами обработки амазонита, добавляют пигмент - изумрудную зелень, воду и вновь перемешивают. Полученную смесь укладывают в металлическую (из нержавеющей стали) форму, предварительно смазанную вазелином, уплотняют и оставляют на 1 сутки. После этого заготовку извлекают из формы и выдерживают в помещении при комнатной температуре 1 месяц. Затем заготовку распиливают на части, обтачивают, шлифуют, полируют, придавая ей вид вставки в будущее ювелирное изделие. Полученная таким образом вставка, представляющая собой композиционный материал светло-зеленого цвета с характерными включениями амазонита, может быть установлена, например, в серебряную оправу кулона.
Предложенная бетонная смесь пригодна для получения вставок оригинального дизайна в оправы разнообразных изделий ювелирной промышленности.
Источники информации
1. Отделочные плиты из декоративного бетона на сырье Хакасии. / "Хрулев В.М., Пластунов А.Г., Селиванов В.М., Колесников А.Ф. - Абакан: Хакасск. книжн. изд., 1999. - 77 с.
2. Патент РФ №2301208 С1, опубл. 20.06.2007.